(57)【要約】【課題】反射濃度及び画像鮮明性に優れた着色布を提供することができるインクセット等を提供すること。【解決手段】一般式（Ｍ−Ａ）で表される油溶性染料の水分散体を含むインクジェットインクと、顔料の水分散体を含むインクジェットインクとを含むインクセット、上記インクセットを用いたインクジェット捺染方法、上記インクセットを有するインクカートリッジ、及びインクジェットプリンタ。2020002221.tif 000007  一般式（Ｍ−Ａ）中、Ｒ１〜Ｒ２０は各々独立に水素原子又は置換基を表す。【選択図】なし【特許請求の範囲】
【請求項１】
下記一般式（Ｍ−Ａ）で表される油溶性染料の水分散体を含むインクジェットインク（Ｐ）と、顔料の水分散体を含むインクジェットインク（Ｑ）とを含むインクセット。
【化１】
2020002221.tif 000006
一般式（Ｍ−Ａ）中、Ｒ１〜Ｒ２０は各々独立に水素原子又は置換基を表す。
【請求項２】
前記インクジェットインク（Ｐ）が自己分散型顔料を含む、請求項１に記載のインクセット。
【請求項３】
前記油溶性染料が、Ｃ．Ｉ．Ｓｏｌｖｅｎｔ  Ｂｌａｃｋ  ３である、請求項１又は２に記載のインクセット。
【請求項４】
前記インクジェットインク（Ｑ）中の顔料が、
カーボンブラック、
アニリンブラック、
Ｃ．Ｉ．ピグメントイエロー３、１２、５３、５５、７４、８１、８３、９３、９４、９５、９７、９８、１００、１０１、１０４、１０８、１０９、１１０、１１７、１２０、１２８、１３８、１５３、１５５、１８０、１８５、
Ｃ．Ｉ．ピグメントレッド１１２、１１４、１２２、１２３、１４６、１４９、１６６、１６８、１７０、１７２、１７７、１７８、１７９、１８５、１９０、１９３、２０２、２０６、２０９、２１９、
Ｃ．Ｉ．ピグメントバイオレット１９、２３、
Ｃ．Ｉ．ピグメントオレンジ３６、４３、６４、
Ｃ．Ｉ．ピグメントブルー１５、１５：１、１５：２、１５：３、１５：４、１５：６、１６、１７：１、５６、６０、６３、
Ｃ．Ｉ．ピグメントグリーン３６
から選ばれる少なくとも１種である請求項１〜３のいずれか１項に記載のインクセット。
【請求項５】
インクジェット捺染用である請求項１〜４のいずれか１項に記載のインクセット。
【請求項６】
請求項１〜５のいずれか１項に記載のインクセットを用い、インクジェット方式で布帛に直接印捺する工程を有するインクジェット捺染方法。
【請求項７】
凝集剤を含む水性前処理液を布帛に付与して、前処理された布帛を得る前処理工程、及び、請求項１〜５のいずれか１項に記載のインクセットを用い、インクジェット方式で前記前処理された布帛に印捺する工程を有するインクジェット捺染方法。
【請求項８】
更に、熱処理工程を含む、請求項６又は７に記載のインクジェット捺染方法。
【請求項９】
請求項１〜５のいずれか１項に記載のインクセットを有するインクカートリッジ。
【請求項１０】
請求項１〜５のいずれか１項に記載のインクセットを有するインクジェットプリンタ。
【発明の詳細な説明】
【技術分野】
【０００１】
本発明は、インクセット、インクジェット捺染方法、インクカートリッジ、及びインクジェットプリンタに関する。
【背景技術】
【０００２】
インクジェットインクは、インクジェット法に適用できるインクであり、種々の用途に広く用いられている。たとえば、インクジェット捺染は、版を作製する必要がなく、手早く階調性に優れた画像を形成でき、更に、形成画像として必要な量のインクのみを使用するため、廃液が少ないなどの環境的な利点を有する優れた捺染方法であると言える。
【０００３】
また、従来から、色材として顔料又は染料を含有するインクが知られている。色材として顔料を含有する顔料インクは、滲みが少なく、耐水性や耐光性が良好であるという点から、特に、文字等の記録に好ましく用いられる。また、色材として染料を含有する染料インクは、光沢性および発色性が良好であり、色彩が鮮明であるという点から、特に、画像等の記録に好ましく用いられる。
【０００４】
上記のような特性を備えた顔料インクおよび染料インクを併用すると、被記録媒体に記録される文字および画像の両方の記録品質が優れたものとなる。このような理由から、近年、顔料インクおよび染料インクの両方を備えたインクセットが広く用いられている。
【０００５】
例えば、特許文献１には、水、顔料及び顔料の対イオンとして第１金属イオンを含有する第１インクと、水、特定の構造を有する水溶性のアゾ染料及び染料の対イオンとして第２金属イオンを含有す第２インクとを有するインクセットが開示されている。
【先行技術文献】
【特許文献】
【０００６】
【特許文献１】特開２０１３−１０８２６号公報
【発明の概要】
【発明が解決しようとする課題】
【０００７】
近年、捺染業界では高濃度の黒色に布帛を着色する技術が求められている。濃い黒は、高級感を演出する効果、及び他の色を引き締めて見せ、画像鮮明性が向上する効果などがあるため、需要がある。
【０００８】
本発明者らの検討によると、特許文献１のインクセットを用いて布帛を着色し、黒色の反射濃度を調べたところ、十分な反射濃度が得られないことが分かった。
【０００９】
本発明の課題は、反射濃度及び画像鮮明性に優れた着色布を提供することができるインクセット、上記インクセットを用いたインクジェット捺染方法、上記インクセットを有するインクカートリッジ、及びインクジェットプリンタを提供することにある。
【課題を解決するための手段】
【００１０】
本発明者らは鋭意研究を重ね、下記の手段によって上記課題を解決できることを見出した。
【００１１】
＜１＞
下記一般式（Ｍ−Ａ）で表される油溶性染料の水分散体を含むインクジェットインク（Ｐ）と、顔料の水分散体を含むインクジェットインク（Ｑ）とを含むインクセット。
【００１２】
【化１】
2020002221.tif 000002
【００１３】
一般式（Ｍ−Ａ）中、Ｒ１〜Ｒ２０は各々独立に水素原子又は置換基を表す。
＜２＞
上記インクジェットインク（Ｐ）が自己分散型顔料を含む、＜１＞に記載のインクセット。
＜３＞
上記油溶性染料が、Ｃ．Ｉ．Ｓｏｌｖｅｎｔ  Ｂｌａｃｋ  ３である、＜１＞又は＜２＞に記載のインクセット。
＜４＞
上記インクジェットインク（Ｑ）中の顔料が、
カーボンブラック、
アニリンブラック、
Ｃ．Ｉ．ピグメントイエロー３、１２、５３、５５、７４、８１、８３、９３、９４、９５、９７、９８、１００、１０１、１０４、１０８、１０９、１１０、１１７、１２０、１２８、１３８、１５３、１５５、１８０、１８５、
Ｃ．Ｉ．ピグメントレッド１１２、１１４、１２２、１２３、１４６、１４９、１６６、１６８、１７０、１７２、１７７、１７８、１７９、１８５、１９０、１９３、２０２、２０６、２０９、２１９、
Ｃ．Ｉ．ピグメントバイオレット１９、２３、
Ｃ．Ｉ．ピグメントオレンジ３６、４３、６４、
Ｃ．Ｉ．ピグメントブルー１５、１５：１、１５：２、１５：３、１５：４、１５：６、１６、１７：１、５６、６０、６３、
Ｃ．Ｉ．ピグメントグリーン３６
から選ばれる少なくとも１種である＜１＞〜＜３＞のいずれか１項に記載のインクセット。
＜５＞
インクジェット捺染用である＜１＞〜＜４＞のいずれか１項に記載のインクセット。
＜６＞
＜１＞〜＜５＞のいずれか１項に記載のインクセットを用い、インクジェット方式で布帛に直接印捺する工程を有するインクジェット捺染方法。
＜７＞
凝集剤を含む水性前処理液を布帛に付与して、前処理された布帛を得る前処理工程、及び、＜１＞〜＜５＞のいずれか１項に記載のインクセットを用い、インクジェット方式で上記前処理された布帛に印捺する工程を有するインクジェット捺染方法。
＜８＞
更に、熱処理工程を含む、＜６＞又は＜７＞に記載のインクジェット捺染方法。
＜９＞
＜１＞〜＜５＞のいずれか１項に記載のインクセットを有するインクカートリッジ。
＜１０＞
＜１＞〜＜５＞のいずれか１項に記載のインクセットを有するインクジェットプリンタ。
【００１４】
本発明のインクセットを用いることにより、反射濃度及び画像鮮明性に優れた着色布が得られる理由は定かではないが、下記のように推定される。
本発明のインクセットには、一般式（Ｍ−Ａ）で表される油溶性染料の水分散体を含むインクジェットインクが含まれる。一般式（Ｍ−Ａ）で表される油溶性染料は、溶剤への溶解性が高いために、水中に高濃度に分散でき、黒色の発色濃度が高い。しかし、一般式（Ｍ−Ａ）で表される油溶性染料のみであると、熱定着後に得られるインク膜が平滑であるため、光の反射が発生し、使用した油溶性染料の発色濃度（反射濃度）を十分に得られない場合がある。本発明では、更に顔料の水分散体を含むインクジェットインクを併用することで、顔料が印刷媒体上に粒子として存在することが推測され、その結果として一般式（Ｍ−Ａ）で表される油溶性染料で印画された領域と顔料で印画された領域の境界領域で、熱定着後のインク膜が凹凸になり、反射を抑えることで、十分に油溶性染料の黒色反射濃度を引き出し、画像が鮮明になるものと推察している。
【発明の効果】
【００１５】
本発明によれば、反射濃度及び画像鮮明性に優れた着色布を提供することができるインクセット、上記インクセットを用いたインクジェット捺染方法、上記インクセットを有するインクカートリッジ、及びインクジェットプリンタを提供することができる。
【図面の簡単な説明】
【００１６】
【図１】画像鮮明性を評価するための画像パターンである。
【発明を実施するための形態】
【００１７】
以下、本発明について詳細に説明する。
本明細書において、「〜」を用いて表される数値範囲は、「〜」の前後に記載される数値を下限値及び上限値として含む範囲を意味する。
【００１８】
本明細書において、「置換基群Ａ」とは、国際公開第２０１７／１３１１０７号の［０１１７］に記載された置換基を示す。
また、本明細書において置換基群Ａ１は下記の置換基を含むものとする。
【００１９】
（置換基群Ａ１）
ハロゲン原子、アルキル基（好ましくは炭素数１〜３０）、シクロアルキル基（好ましくは炭素数３〜３０）、アリール基（好ましくは炭素数６〜３０）、ヘテロ環基（好ましくは炭素数３〜３０）、アシル基（好ましくは炭素数２〜３０）、ヒドロキシル基、カルボキシル基、スルホ基、シアノ基、ニトロ基、アルコキシ基（好ましくは炭素数１〜３０）、アリールオキシ基（好ましくは炭素数６〜３０）、アシルオキシ基（好ましくは炭素数２〜３０）、アルコキシカルボニル基（好ましくは炭素数２〜３０）、アリールオキシカルボニル基（好ましくは炭素数７〜３０）、カルバモイル基、スルファモイル基、アルキルスルホニル基（好ましくは炭素数１〜３０）、アリールスルホニル基（好ましくは炭素数６〜３０）、アミノ基、アシルアミノ基（好ましくは炭素数１〜３０）、アルキルスルホニルアミノ基（好ましくは炭素数１〜３０）、アリールスルホニルアミノ基（好ましくは炭素数６〜３０）、及びこれらを２つ以上組み合わせてなる置換基。
【００２０】
本発明において、スルホ基、カルボキシル基などのイオン性基は、カチオン又はアニオンを含む状態（「塩の状態」ともいう）であってもよい。たとえば、カルボキシル基、リン酸基、及びスルホ基は、カチオンを含む状態であってもよく、塩の状態を形成するカチオンの例には、アンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が含まれる。
【００２１】
［一般式（Ｍ−Ａ）で表される油溶性染料の水分散体、及び自己分散顔料を含むインクジェットインク］
一般式（Ｍ−Ａ）で表される油溶性染料の水分散体を含むインクジェットインクを「インクジェットインク（Ｐ）」とも呼ぶ。以下、インクジェットインク（Ｐ）について説明する。
【００２２】
＜一般式（Ｍ−Ａ）で表される油溶性染料の水分散体＞
インクジェットインク（Ｐ）は、下記一般式（Ｍ−Ａ）で表される油溶性染料（以下単に、油溶性染料ともいう）の水分散体を含む。
【００２３】
【化２】
2020002221.tif 000003
【００２４】
一般式（Ｍ−Ａ）中、Ｒ１〜Ｒ２０は各々独立に水素原子又は置換基を表す。
上記置換基としては上記置換基群Ａから選ばれる置換基（好ましくは上記置換基群Ａ１から選ばれる置換基）が挙げられる。
【００２５】
一般式（Ｍ−Ａ）中、Ｒ１及びＲ２は、それぞれ独立に、水素原子、アルキル基、又はヒドロキシアルキル基を表すことが好ましい。
Ｒ１及びＲ２が表すアルキル基としては、炭素数１〜３０のアルキル基が挙げられ、炭素数１〜１０のアルキル基が好ましく、炭素数１〜６のアルキル基がより好ましく、メチル基を表すことがさらに好ましい。
Ｒ１及びＲ２が表すヒドロキシアルキル基中のアルキル基としては、上記Ｒ１及びＲ２が表すアルキル基と同様の基が挙げられ、好ましい範囲も同様である。
Ｒ１及びＲ２は水素原子を表すことがより好ましい。
【００２６】
一般式（Ｍ−Ａ）中、Ｒ３〜Ｒ１８は、それぞれ独立に、水素原子、アルキル基、又はヒドロキシアルキル基を表すことが好ましい。
Ｒ３〜Ｒ１８が表すアルキル基、ヒドロキシアルキル基としては、上記Ｒ１及びＲ２が表すアルキル基、ヒドロキシアルキル基と同様の基が挙げられ、好ましい範囲も同様である。
Ｒ３〜Ｒ１８は水素原子を表すことがより好ましい。
【００２７】
一般式（Ｍ−Ａ）中、Ｒ１９及びＲ２０は、それぞれ独立に、アルキル基、又はヒドロキシアルキル基を表すことが好ましい。
Ｒ１９及びＲ２０が表すアルキル基、ヒドロキシアルキル基としては、上記Ｒ１及びＲ２が表すアルキル基、ヒドロキシアルキル基と同様の基が挙げられ、好ましい範囲も同様である。
Ｒ１９及びＲ２０は、アルキル基を表すことがより好ましく、メチル基であることがさらに好ましい。
【００２８】
上記油溶性染料としては、Ｃ．Ｉ．Ｓｏｌｖｅｎｔ  Ｂｌａｃｋ  ３であることが最も好ましい。
【００２９】
一般式（Ｍ−Ａ）で表される油溶性染料の水分散体中、上記油溶性染料は一種のみで用いてもよく、二種以上を混合して用いてもよい。
【００３０】
インクジェットインク（Ｐ）は一般式（Ｍ−Ａ）で表される油溶性染料の水分散体を含有しており、すなわち、水を含有している。インクジェットインク（Ｐ）に用いられる水としては、特に制限されることはなく、イオン交換水、限外ろ過水、逆浸透水、蒸留水等の純水、または超純水を用いることが出来るが、超純水を用いることがより好ましい。
【００３１】
インクジェットインク（Ｐ）は、少なくとも、一般式（Ｍ−Ａ）で表される油溶性染料の水分散体を含むものであり、すなわち、インクジェットインク（Ｐ）は、水を含む液体中に一般式（Ｍ−Ａ）で表される油溶性染料が分散した分散液である。
インクジェットインク（Ｐ）中の一般式（Ｍ−Ａ）で表される油溶性染料の水分散体の含有量は、２〜１５質量％であることが好ましく、３〜１２質量％であることがより好ましく、４〜１０質量％であることが更に好ましい。２質量％以上であれば高濃度に発色でき、１５質量％以下であれば安定に吐出でき、好ましい。
インクジェットインク（Ｐ）中の水の含有量は、４０〜８０質量％であることが好ましく、４５〜７５質量％であることがより好ましく、５０〜７５質量％であることが更に好ましい。水の含有量が上記範囲内であると、インクの安定性に優れ（沈降などが起こりにくく）、インクジェット用インクとしての吐出安定性にも優れる。
【００３２】
一般式（Ｍ−Ａ）で表される油溶性染料の水分散体は、上記油溶性染料及び水の他に、油溶性染料を分散させるための分散剤や、後述の水性有機溶剤、界面活性剤、滑り剤、硬化剤、開始剤等をさらに含んでいてもよい。
【００３３】
一般式（Ｍ−Ａ）で表される油溶性染料の水分散体中、上記油溶性染料は、上記油溶性染料とポリマーとを含む着色樹脂粒子として水中に分散していることが好ましい。
以下、上記油溶性染料とポリマーとを含む着色樹脂粒子について説明する。
【００３４】
＜着色樹脂粒子＞
上記油溶性染料とポリマーとを含む着色樹脂粒子の平均粒子径は、２００ｎｍ以下であることが好ましく、２０〜２００ｎｍであることがより好ましく、４０〜１５０ｎｍであることが更に好ましい。上記着色樹脂粒子の平均粒子径が２００ｎｍ以下であると、インクジェット法により布帛に印捺することが容易となる。
着色樹脂粒子の平均粒子径は、粒度分布測定装置（ナノトラックＵＰＡ  ＥＸ１５０、日機装株式会社製、商品名）を用いて測定した体積平均粒子径（ＭＶ）の値を用いた。
【００３５】
インクジェットインク（Ｐ）では、着色樹脂粒子が水に分散して存在していることが好ましい。
着色樹脂粒子は、分散時において、着色樹脂粒子自体の性質として、又は分散剤を併用することにより、水となじみやすく（濡れやすく）、静電反発（斥力）又は立体反発により着色樹脂粒子の再凝集を防止し、沈降生成の抑制の機能を有する。
着色樹脂粒子を分散させる方法としては公知の方法を用いることができる。
【００３６】
（ポリマー）
本発明で用いる着色樹脂粒子は、（メタ）アクリルポリマー、ポリウレタン及びポリウレアからなる群より選択される少なくとも１種のポリマーを含むことが好ましい。
【００３７】
・ポリウレタン
ポリウレタンは、ウレタン結合を有するポリマーであり、典型的には、２つ以上のイソシアネート基を有する化合物と、２つ以上のヒドロキシル基を有する化合物とを反応させて合成することができる。
ポリウレタンは公知の方法で合成してもよいし、市販品を用いてもよい。
【００３８】
ポリウレタンは、架橋構造を有していても良い。
架橋構造とは、少なくとも一つの単量体として、分子内にヒドロキシル基又はイソシアネート基を合計で３つ以上有する化合物を用いることで得られる構造を表す。
分子内にヒドロキシル基又はイソシアネート基を合計で３つ以上有する化合物としては、例えば、トリメチロールプロパン、トリメチロールエタン、ペンタエリスリトールや、ヘキサメチレンジイソシアネート、トルエンジイソシアネートのビウレット体、イソシアヌレート体、アダクト体等が挙げられる。
【００３９】
上記ポリウレタンは、更にウレア結合を有しても良い。ウレタン結合とウレア結合を有する樹脂を「ポリウレタン／ポリウレア」とも呼ぶ。
本発明におけるポリウレタンの好ましい形態の１種として、ウレタン結合を含む第１の部分構造と、ウレタン結合を含む第２の部分構造とがウレア結合により結合したポリウレタン／ポリウレアが挙げられる。
【００４０】
また、ポリウレタンの重量平均分子量（Ｍｗ）は、１千以上であることが好ましく、５千以上であることがより好ましく、１万以上であることが更に好ましい。分子量が１万以上であれば、加熱後の定着性および染色堅牢性担保の観点から好ましい。ポリウレタンの数平均分子量（Ｍｎ）、及び重量平均分子量（Ｍｗ）は、ゲル浸透クロマトグラフィー（ＧＰＣ）により測定することができる。
本明細書において、ＧＰＣは、特に断らない限り、ＨＬＣ−８２２０ＧＰＣ（東ソー（株）製）を用い、カラムをＴＳＫｇｅｌ  ＳｕｐｅｒＨＺＭ−Ｈ、ＴＳＫｇｅｌ  ＳｕｐｅｒＨＺ４０００、ＴＳＫｇｅｌ  ＳｕｐｅｒＨＺ２０００（東ソー（株）製）で測定し、数平均分子量（Ｍｎ）、及び重量平均分子量（Ｍｗ）はポリスチレン換算により算出した。
【００４１】
・ポリウレア
ポリウレアは、ウレア結合を有するポリマーであり、典型的には、２つ以上のイソシアネート基を有する化合物と、２つ以上のアミノ基を有する化合物とを反応させて合成することができる。
ポリウレアは公知の方法で合成してもよいし、市販品を用いてもよい。
【００４２】
ポリウレアは、架橋構造を有していても良い。
架橋構造とは、少なくとも一つの単量体として、分子内にヒドロキシル基又はイソシアネート基を合計で３つ以上有する化合物を用いることで得られる構造を表す。
分子内にヒドロキシル基又はイソシアネート基を合計で３つ以上有する化合物としては、例えば、トリメチロールプロパン、トリメチロールエタン、ペンタエリスリトールや、ヘキサメチレンジイソシアネート、トルエンジイソシアネートのビウレット体、イソシアヌレート体、アダクト体等が挙げられる。
【００４３】
上記ポリウレアは、更にウレタン結合を有しても良い。上述のように、ウレタン結合とウレア結合を有する樹脂を「ポリウレタン／ポリウレア」とも呼ぶ。
【００４４】
また、ポリウレアの重量平均分子量（Ｍｗ）は、１千以上であることが好ましく、５千以上であることがより好ましく、１万以上であることが更に好ましく、３万以上が特に好ましい。分子量が３万以上であれば、加熱後の定着性および染色堅牢性担保の観点から好ましい。ポリウレアの数平均分子量（Ｍｎ）、及び重量平均分子量（Ｍｗ）は、ゲル浸透クロマトグラフィー（ＧＰＣ）により測定することができる。
【００４５】
・（メタ）アクリルポリマー
本発明において、「（メタ）アクリルポリマー」はアクリルポリマー及びメタクリルポリマーの少なくとも一種を表す。
本発明における（メタ）アクリルポリマーにおいては、市販品を用いても、合成品を用いてもよく、合成品については、公知のモノマーを用いて公知のラジカル重合法で合成することができる。
【００４６】
また、（メタ）アクリルポリマーの重量平均分子量（Ｍｗ）は、１千以上であることが好ましく、５千以上であることがより好ましく、１万以上であることが更に好ましく、３万以上であることが特に好ましい。分子量が３万以上であれば、加熱後の定着性および染色堅牢性担保の観点から好ましい。ポリウレアの数平均分子量（Ｍｎ）、及び重量平均分子量（Ｍｗ）は、ゲル浸透クロマトグラフィー（ＧＰＣ）により測定することができる。
【００４７】
本発明において用いられる着色樹脂粒子が含むポリマーは、ポリウレタン及びポリウレアの群から選択される少なくとも１種であることが発色濃度の向上、堅牢性の向上等の観点から好ましい。
【００４８】
ポリマーの酸価は５〜９０ｍｇＫＯＨ／ｇであることが好ましい。
酸価が５ｍｇＫＯＨ／ｇ以上であれば、着色樹脂粒子を分散物として用いた場合、上記分散物の分散性が維持でき、インクの安定性が低下しないため好ましい。一方、酸価が９０ｍｇＫＯＨ／ｇ以下であれば、水溶性有機溶剤による染料の会合を解きやすくなり、また、分散性も維持でき、発色濃度及びインクの連続吐出性が低下しないため好ましい。
ポリマーの酸価は５〜９０ｍｇＫＯＨ／ｇであることが好ましく、１０〜９０ｍｇＫＯＨ／ｇであることがより好ましく、１０〜８０ｍｇＫＯＨ／ｇであることが特に好ましい。
【００４９】
なお、測定の精度を考慮し、ポリマーの酸価測定は、着色樹脂粒子の作製において、染料を添加しないで作製したポリマー粒子について行った。
酸価はＪＩＳ（日本工業規格）  Ｋ  １５５７の指示薬滴定法に準拠して測定することが出来る。ただし、酸性基を中和するために使用した中和剤を取り除いて測定することとする。例えば、有機アミン類を中和剤として使用した場合には、着色樹脂粒子分散物、又はポリマーをガラス板に塗布し、温度６０℃、２０ｍｍＨｇの減圧下で２４時間乾燥して、有機アミン類を揮発させて、得られた塗膜をＮ−メチルピロリドンに溶解させて、ＪＩＳ  Ｋ  １５５７の指示薬滴定方に準拠して酸価を測定することができる。
なお、７６０ｍｍＨｇ＝１０１３２５Ｐａである。
【００５０】
本発明のインクセットでは、インクジェットインク（Ｐ）を含むインクセットを用いたインクジェット捺染方法において、布帛とポリマーとの密着性をより強固にして、画像の堅牢性を向上させるために、後述する架橋剤を用いることができる。したがって、ポリマーが、架橋剤の架橋性基と反応できる基としてカルボキシル基、ヒドロキシル基、スルホン酸基、アミド基等を有することが好ましい。
なお、インクジェットインク（Ｐ）において、架橋剤を用いないことも好ましい。インクジェットインク（Ｐ）中の着色樹脂粒子が、架橋剤を含まないことも好ましい。更に、ポリマーが、架橋剤の架橋性基と反応できる基を有さないことも好ましい。
【００５１】
着色樹脂粒子中のポリマーは、分散性、発色性、発色堅牢性を担保する理由から、着色樹脂粒子の全質量に対して、５〜８０質量％含まれることが好ましく、５〜６０質量％がより好ましく、１０〜６０質量％がさらに好ましい。
【００５２】
着色樹脂粒子中の一般式（Ｍ−Ａ）で表される油溶性染料の含有量は、発色性と染色堅牢性を担保する理由から、着色樹脂粒子の全質量に対して、１０〜９０質量％が好ましく、１５〜８０質量％がより好ましく、２０〜７５質量％が更に好ましく、２５〜７０質量％が特に好ましい。
【００５３】
油溶性染料の水分散体、及びインクジェットインク（Ｐ）中の着色樹脂粒子は、油溶性染料は、ポリマーに被覆された形態で存在し、ポリマーと油溶性染料とは共有結合で結合していないことが好ましい。ポリマーと油溶性染料が共有結合で結合していないことで、油溶性染料の運動性が高まり、高い発色濃度を示すことができる。
【００５４】
インクジェットインク（Ｐ）中の上記着色樹脂粒子の含有量は、吐出安定性と発色性担保という理由から、０．５〜３０質量％が好ましく、１．０〜２５質量％がより好ましく、２．０〜２０質量％が更に好ましく、３．０〜２０質量％が特に好ましい。
【００５５】
一般式（Ｍ−Ａ）で表される油溶性染料の水分散体は、上述の着色樹脂粒子の水分散体として製造されることが好ましい。
着色樹脂粒子の水分散体の製造方法は、特に限定されないが、上記ポリマーがポリウレタンである場合、例えば以下のような方法が挙げられる。分子内に活性水素含有基を含まない有機溶剤（例えば、アセトン、メチルエチルケトン、テトラヒドロフラン、Ｎ，Ｎ−ジメチルホルムアミド等）の存在下または非存在下で、１分子中にイソシアネート基を２つ以上有するポリイソシアネート、１分子中にヒドロキシル基を２つ以上有するポリオール、酸性基含有ポリオールまたはその塩と、をワンショット法または多段法によりウレタン化反応させてポリウレタンを合成し、必要に応じて上記ポリウレタンを中和剤で中和した後、油溶性染料を添加し、上記反応液を強撹拌しているところに水を滴下させた後、必要に応じて溶媒を除去することにより着色樹脂粒子の水分散体が得られる。
【００５６】
また、着色樹脂粒子の水分散体の製造方法としては、予め、１分子中にイソシアネート基を２つ以上有するポリイソシアネート、１分子中にヒドロキシル基を２つ以上有するポリオール、酸性基含有ポリオールまたはその塩と、をイソシアネート過剰の条件にてプレポリマーを合成し、油溶性染料を添加し、水に分散させた後、鎖延長剤を加えて着色樹脂粒子の水分散体とすることも可能である。
【００５７】
（ポリイソシアネート）
上記着色樹脂粒子の水分散体の製造方法に用いることができるポリイソシアネートとしては、１分子中にイソシアネート基を２つ以上含有するポリイソシアネートであれば特に限定されない。ポリイソシアネートの例としては、トリレンジイソシアネート、ジフェニルメタンジイソシアネート、シクロヘキサンジイソシアネート、トリレンジイソシアネート、ヘキサメチレンジイソシアネート（ＨＤＩ）、トリメチルヘキサンジイソシアネート、１，５−ナフタレンジイソシアネート、キシリレンジイソシアネート、２，６−ジイソシアネートメチルカプロエート、イソホロンジイソシアネート（ＩＰＤＩ）、メチルシクロヘキサン−２，４−（または２，６−）ジイソシアネート、４，４‘−メチレンビス（シクロヘキシルイソシアネート）などの芳香族、脂肪族、脂環族系有機ジイソシアネート、またはこれらのビュレット体、イソシアヌレート体等の多官能イソシアネート基を含有する多量体、またはこれらのイソシアネートの単独または混合物が挙げられる。
特に耐候性の点から、脂肪族および／または脂環族有機ジイソシアネート化合物であることが好ましく、具体的には、ＨＤＩ、ＩＰＤＩ、ドデカンジイソシアネート、シクロヘキサンジイソシアネート、ジシクロヘキシルメタンジイソシアネートなどの脂肪族、脂環族ジイソシアネート、またはこれらのイソシアネートの混合物がより好ましい。
【００５８】
（ポリオール）
上記着色樹脂粒子の水分散体の製造方法に用いることができるポリオールとしては、１分子中にヒドロキシル基を２つ以上含有するポリオールであれば特に限定されず、例えばポリマーポリオールや低分子量ポリオールを使用することができる。ポリｍ−アポリオールの例としては、ポリエーテルポリオール、ポリエステルポリオール、ポリカーボネートポリオール等が使用できる。
上記ポリエーテルポリオールに特に制限はなく、例えば、ポリエチレングリコール、ポリプロピレングリコール、ポリテトラメチレングリコール、エチレンオキシドとプロピレンオキシド、エチレンオキシドとブチレンオキシドとのランダム共重合体やブロック共重合体などを挙げることができる。さらに、エーテル結合とエステル結合とを有するポリエーテルポリエステルポリオールなどを用いることもできる。
上記ポリエステルポリオールとしては、特に制限はないが、例えば、ポリエチレンアジペートポリオール、ポリブチレンアジペートポリオール、ポリエチレンブチレンアジペートポリオール、ポリへキサメチレンイソフタレートアジペートポリオール、ポリエチレンサクシネートポリオール、ポリブチレンサクシネートポリオール、ポリエチレンセバケートポリオール、ポリブチレンセバケートポリオール、ポリ−ε−カプロラクトンポリオール、ポリ（３−メチル−１,５−ペンチレンアジペート）ポリオールなどを挙げることができる。
上記ポリカーボネートポリオールとしては、直鎖状脂肪族ポリカーボネートポリオール、分岐鎖状脂肪族ポリカーボネートポリオール、主鎖に脂環式構造を有するポリカーボネートポリオール、主鎖に芳香環を有するポリカーボネートポリオールなどが挙げられる。
上記低分子量ポリオールとしては特に制限はないが、低分子量ジオールを用いることができ、例えば、エチレングリコール、１，３−プロパンジオール、２−メチル−１，３−プロパンジオール、２，２−ジメチル−１，３−プロパンジオール、２−ブチル−２−エチル−１，３−プロパンジオール、１，４−ブタンジオール、１，５−ペンタンジオール、３−メチル−１,５−ペンタンジオール、１，６−ヘキサンジオール、１，９−ノナンジオール、２−メチル−１，８−オクタンジオール、ジエチレングリコール、トリエチレングリコール、テトラエチレングリコール等の炭素数２〜９の脂肪族ジオール；１，４−シクロヘキサンジメタノール、１，３−シクロヘキサンジメタノール、１，４−シクロヘキサンジオール、１，４−ビス（ヒドロキシエチル）シクロヘキサン、２，７−ノルボルナンジオール、テトラヒドロフランジメタノール、２，５−ビス（ヒドロキシメチル）−１，４−ジオキサン等の炭素数６〜１２の脂環式構造を有するジオールなどを挙げることができる。また、上記低分子量ポリオールとして、トリメチロールプロパン、ペンタエリスリトール、ソルビトールなどの低分子量多価アルコールを用いてもよい。
【００５９】
ポリオールとして、ヒドロキシル基を２個以上含有する化合物であって、例えばエチレングリコール、プロピレングリコール、１，３−プロパンジオール、１，３−ブタンジオール、１，４−ブタンジオール、１，５−ペンタンジオール、１，２−ペンタンジオール、３−メチル−１，５−ペンタンジオール、１，６−ヘキサンジオール、１，２−ヘキサンジオール、ジエチレングリコール、トリエチレングリコール、テトラエチレングリコール、ジプロピレングリコール、トリプロピレングリコール、ポリエチレングリコール、ポリプロピレングリコール、１，８−オクタンジオール、１，２−オクタンジオール、１，９−ノナンジオール等の直鎖脂肪族グリコール；ネオペンチルグリコール、３−メチル−１，５−ペンタンジオール、２−メチル−１，３−プロパンジオール、２，２−ジメチル−１，３−プロパンジオール、２−ブチル−２−エチル−１，３−プロパンジオール、２，２−ジブチル−１，３−プロパンジオール、２−メチル−１，８−オクタンジオール等の脂肪族分岐グリコール；１，４−シクロヘキサンジオール、１，４−シクロヘキサンジメタノール等の脂環族グリコール；グリセリン、トリメチロールエタン、トリメチロールプロパン、トリブチロールプロパン、ペンタエリスリトール、ソルビトール等の多官能グリコール；が挙げられ、これらは単独で又は２種以上を併用して使用することができ、さらに２種以上の共重合体として使用することもできる。
【００６０】
（酸性基含有ポリオールまたはその塩）
上記着色樹脂粒子の水分散体の製造方法に用いることができる酸性基含有のポリオールは、一分子中に２個以上の水酸基と１個以上の酸性基を有する化合物である。着色樹脂を水中に自己乳化させること、および着色樹脂粒子の水分散体の分散安定性を付与することを目的として、カルボキシレート基またはスルホネート基導入のために使用される。カルボキシル基含有ポリオールとしては、特に限定されないが、例えば２，２−ジメチロールプロピオン酸（ＤＭＰＡ）、２，２−ジメチロールブタン酸、２，２−ジメチロールヘプタン酸、２，２−ジメチロールオクタン酸などが挙げられる。また、スルホン基含有ポリオールとしては、例えば、スルホン酸ジオール｛３−（２，３−ジヒドロキシプロポキシ）−１−プロパンスルホン酸｝およびスルファミン酸ジオール｛Ｎ，Ｎ−ビス（２−ヒドロキシルキル）スルファミン酸｝およびそのアルキレンオキサイド付加物等が挙げられる。これらのカルボキシル基および／またはスルホン基含有ポリオールの塩としては、特に限定されないが、例えば、アンモニウム塩、アミン塩［炭素数１〜１２の１級アミン（１級モノアミン、例えばメチルアミン、エチルアミン、プロピルアミンおよびオクチルアミン）塩、２級モノアミン（ジメチルアミン、ジエチルアミンおよびジブチルアミン）塩、３級モノアミン（トリメチルアミン、トリエチルアミントリエタノールアミン、Ｎ−メチルジエタノールアミンおよびＮ，Ｎ−ジメチルエタノールアミン等の脂肪族３級モノアミン；Ｎ−メチルピペリジンおよびＮ−メチルモルホリン等の複素環式３級モノアミン；ベンジルジメチルアミン、α―メチルベンジルジメチルアミン；およびＮ−ジメチルアニリン等の芳香環含有３級モノアミン）塩］、アルカリ金属（ナトリウム、カリウムおよびリチウムカチオン）塩、ならびにこれらの２種以上の併用が挙げられる。
【００６１】
ポリオールが塩ではなく、カルボキシル基および／またはスルホン基含有ポリオールの場合は、中和剤を使用してカルボキシル基および／またはスルホン基を中和してカルボキシレート基および／またはスルホネート基とすることができる。
【００６２】
（中和剤）
中和剤としては、特に限定されないが、上記カルボキシル基および／またはスルホン基を中和できるアルカリ性化合物が挙げられる。例えば、アンモニア、アミン［炭素数１〜１２の１級アミン（１級モノアミン、例えばメチルアミン、エチルアミン、プロピルアミンおよびオクチルアミン）、２級モノアミン（ジメチルアミン、ジエチルアミンおよびジブチルアミン）、３級モノアミン（トリメチルアミン、トリエチルアミン、トリエタノールアミン、Ｎ−メチルジエタノールアミンおよびＮ，Ｎ−ジメチルエタノールアミン等の脂肪族３級モノアミン；Ｎ−メチルピペリジンおよびＮ−メチルモルホリン等の複素環式３級モノアミン；ベンジルジメチルアミン、α―メチルベンジルジメチルアミン；およびＮ−ジメチルアニリン等の芳香環含有３級モノアミン）］、アルカリ金属（ナトリウム、カリウムおよびリチウムカチオン）、アルカリ金属水酸化物、ならびにこれらの２種以上の併用が挙げられる。
【００６３】
（鎖延長剤）
鎖延長剤としては、特に限定されないが、例えば、水、エチレングリコール、１，３−プロパンジオール、１，４−ブタンジオールなどの短鎖ジオール、ヒドラジン、エチレンジアミン、ジエチルトリアミン、トリエチレンテトラミン、テトラエチレンペンタミン、ペンタエチレンヘキサミン、プロピレンジアミン、ヘキサメチレンジアミン、シクロヘキシレンジアミンなどのポリアミン類が挙げられる。これらは１種を単独で使用してもよく、２種以上を併用してもよい。
【００６４】
着色樹脂粒子の水分散体の製造方法としては、上記ポリマーがポリウレアである場合、例えば、分子内に活性水素含有基を含まない有機溶剤（例えば、アセトン、メチルエチルケトン、テトラヒドロフラン、Ｎ，Ｎ−ジメチルホルムアミド等）の存在下または非存在下で、１分子中にイソシアネート基を２つ以上有するポリイソシアネート、１分子中にアミノ基を２つ以上有するポリアミン、酸性基含有ポリオールまたはその塩と、をワンショット法または多段法によりウレタン化反応させてポリウレアを合成し、必要に応じて上記ポリウレアを中和剤で中和した後、油溶性染料を添加し、上記反応液を強撹拌しているところに水を滴下させた後、必要に応じて溶媒を除去することにより着色樹脂粒子の水分散体が得られる。
【００６５】
また、着色樹脂粒子の水分散体の製造方法としては、予め、１分子中にイソシアネート基を２つ以上有するポリイソシアネート、１分子中にアミノ基を２つ以上有するポリアミン、酸性基含有ポリオールまたはその塩と、をイソシアネート過剰の条件にてプレポリマーを合成し、油溶性染料を添加し、水に分散させた後、鎖延長剤を加えて着色樹脂粒子の水分散体とすることも可能である。
【００６６】
（ポリアミン）
上記着色樹脂粒子の水分散体の製造方法に用いることができるポリアミンとしては、１分子中にアミノ基を２つ以上含有するポリアミンであれば特に限定されず、例えばポリマーポリアミンや低分子量ポリアミンを使用することができる。
ポリマーポリアミンとしては特に制限はないが、例えば、ポリエチレンイミン、ポリエチレンオキシ重合体両末端ジアミン、ポリオキシプロピレン重合体両末端ジアミン、ポリオキシエチレン／オキシプロピレン共重合体両末端ジアミンなどが挙げられる。
低分子量ポリアミンとしては特に制限はないが、例えば、エチレンジアミン、プロピレンジアミン、プトレシン、ヘキサメチレンジアミン、スペルミジン、スペルミン、フェニルジアミン、ナフタレンジアミン、キシレンジアミン、イソホロンジアミンなどが挙げられる。
【００６７】
ポリイソシアネート、酸性基含有ポリオールまたはその塩、中和剤、及び鎖延長剤については、上述したポリイソシアネート、酸性基含有ポリオールまたはその塩、中和剤、及び鎖延長剤を使用することができる。
【００６８】
着色樹脂粒子の水分散体の製造方法としては、上記ポリマーが（メタ）アクリルポリマーである場合、公知のモノマーを用いて公知のラジカル重合法で合成することができる。例えば、高分子の合成・反応（共立出版株式会社）等を参考に合成することができる。
【００６９】
＜自己分散型顔料＞
インクジェットインク（Ｐ）は、自己分散型顔料を含むことが好ましい。自己分散型顔料を一般式（Ｍ−Ａ）で表される油溶性染料と併用することで、一般式（Ｍ−Ａ）で表される油溶性染料のみで得られる以上の発色濃度（反射濃度）の向上が行える。自己分散型顔料を併用することにより、熱定着後のインク膜を粗くし、反射を抑えることで、更に油溶性染料の反射濃度を引き出すことが可能となる。
また、自己分散型顔料は顔料表面が親水的であり、併用時に油溶性染料が顔料表面で会合することを防ぐことが可能である。
【００７０】
自己分散型顔料とは、分散剤を使用しなくても水に分散可能な顔料である。自己分散型顔料は、例えば、顔料の表面にカルボニル基、ヒドロキシル基、カルボキシル基、スルホ基、リン酸基等の親水性基及びそれらの塩の少なくとも一種が、直接又は他の基を介して化学結合により導入されているものが挙げられる。
自己分散型顔料は好ましくは、自己分散型カーボンブラックである。
使用し得る自己分散型顔料としては、自己分散型カーボンブラックＣＡＢ−Ｏ−ＪＥＴ  ２００、同３００（以上、キャボット社製）、ＢＯＮＪＥＴ  ＣＷ−１（カルボキシ基として５００μｍｏｌ／ｇ）、同ＣＷ−２（カルボキシ基として４７０μｍｏｌ／ｇ）（以上、オリヱント化学工業株式会社製）、東海カーボン株式会社のＡｑｕａ−Ｂｌａｃｋ  １６２（カルボキシル基として約８００μｍｏｌ／ｇ）等の市販品が挙げられる。
【００７１】
また、自己分散型顔料の含有量と、上記一般式（Ｍ−Ａ）で表される油溶性染料の含有量の比（自己分散型顔料の含有量／一般式（Ｍ−Ａ）で表される油溶性染料の含有量）が、質量比で、１／９〜５／５となることが好ましく、２／８〜３／７となることがより好ましい。
【００７２】
＜水性有機溶剤＞
インクジェットインク（Ｐ）はさらに水性有機溶剤を含んでいてもよい。
水性有機溶剤としては、２５℃における水溶解度として１０ｇ／１００ｇ−Ｈ２Ｏ以上であるものが好ましく、２０ｇ／１００ｇ−Ｈ２Ｏ以上であるものがより好ましく、水と任意の割合で混和するものが特に好ましい。水性有機溶剤としては、アルコール系溶剤、アミド系溶剤、ニトリル系溶剤が挙げられる。
【００７３】
インクジェットインク（Ｐ）中の水性有機溶剤の含有量は、好ましくは５〜５０質量％であり、より好ましくは５〜４０質量％であり、特に好ましくは、１０〜３０質量％である。この範囲であると、一般式（Ｍ−Ａ）で表される油溶性染料の水分散体の安定性と、インクジェットインクとしての吐出安定性を付与することができるため好ましい。
【００７４】
＜架橋剤＞
インクジェットインク（Ｐ）は、更に架橋剤を含んでいても良い。
前述のように、本発明のインクジェット捺染方法では、布帛とポリマーとの密着性をより強固にして、画像の堅牢性を向上させるために、架橋剤を用いることが好ましい。架橋剤により、ポリマーと布帛を構成する成分とが結合することが好ましい。
架橋剤は、架橋性基を少なくとも２つ有する化合物であることが好ましい。
架橋剤が有する架橋性基としては、カルボキシル基、ヒドロキシル基、スルホン酸基、アミド基等が好ましい。
架橋剤としては、ブロック化イソシアネート系化合物、オキサゾリン系化合物、カルボジイミド化合物などが挙げられるが、中でも、ＨＤＩ（ヘキサメチレンジイソシアネート）、Ｈ６ＸＤＩ（水添キシリレンジイソシアネート）、ＩＰＤＩ（イソホロンジイソシアネート）、又はＨ１２ＭＤＩ（ジシクロヘキシルメタンジイソシアネート）のＴＭＰ（トリメチロールプロパン）アダクト体又はイソシアヌレート体をブロック剤によりブロックしたブロック化イソシアネート系化合物が好ましく、ブロック剤は、その解離温度から、ＤＥＭ（マロン酸ジエチル）、ＤＩＰＡ（ジイソプロピルアミン）、ＴＲＩＡ（１，２，４−トリアゾール）、ＤＭＰ（３，５−ジメチルピラゾール）、ＭＥＫＯ（ブタノンオキシム）が好適に用いることが出来る。なお、これらのブロック化イソシアネート系化合物は、そのイソシアネート基の一部をポリオール、ポリカーボネート、ポリエステル、ポリエーテルなどと反応させたオリゴマーとして用いることもできる。
また、架橋剤は、親水基を付与することで、水溶性又は自己乳化性があるものとしてインクに配合するのが好ましい。この状態であれば、配合したインク粘度を低粘度とすることができ、再分散性に優れたものとすることができる。
【００７５】
インクジェットインク（Ｐ）中の架橋剤の含有量は、ポリマーおよび布帛を反応させるのに十分な架橋基性官能基を配合する必要があることから、０．１〜１０質量％であることが好ましく、０．５〜８質量％であることがより好ましく、１〜５質量％であることが更に好ましい。
【００７６】
＜その他の成分＞
インクジェットインク（Ｐ）は、上記した以外の成分を含んでいてもよい。
その他の成分としては、たとえば、上記染料及び自己分散型顔料以外の着色剤、有機溶媒、界面活性剤、ｐＨ調整剤、蛍光増白剤、表面張力調整剤、消泡剤、乾燥防止剤、潤滑剤、増粘剤、紫外線吸収剤、退色防止剤、帯電防止剤、マット剤、酸化防止剤、比抵抗調整剤、防錆剤、無機顔料、還元防止剤、防腐剤、防黴剤、及びキレート剤等が挙げられる。これらの成分については、国際公開第２０１７／１３１１０７号に記載されているものを好ましく使用することができる。
【００７７】
インクジェットインク（Ｐ）の調製方法は特に限定されないが、たとえば、一般式（Ｍ−Ａ）で表される油溶性染料の水分散体と、自己分散顔料と、必要に応じて水、水性有機溶剤又はその他の成分とを混合することで調製することができる。
【００７８】
［顔料の水分散体を含むインクジェットインク］
顔料の水分散体を含むインクジェットインクを「インクジェットインク（Ｑ）」とも呼ぶ。インクジェットインク（Ｑ）について説明する。
【００７９】
（顔料の水分散体）
インクジェットインク（Ｑ）は、顔料の水分散体を含む。
顔料の水分散体（「顔料水分散体」とも呼ぶ。）としては、特開２０１２−７１４８号公報に記載された顔料分散体を用いることができる。
【００８０】
顔料の水分散体の粒径は、好ましくは５０ｎｍ〜５００ｎｍであり、より好ましくは６０ｎｍ〜４００ｎｍであり、更に好ましくは７０ｎｍ〜３００ｎｍである。
【００８１】
本発明における顔料水分散体の顔料は、
カーボンブラック、
アニリンブラック、
Ｃ．Ｉ．ピグメントイエロー３、１２、５３、５５、７４、８１、８３、９３、９４、９５、９７、９８、１００、１０１、１０４、１０８、１０９、１１０、１１７、１２０、１２８、１３８、１５３、１５５、１８０、１８５、
Ｃ．Ｉ．ピグメントレッド１１２、１１４、１２２、１２３、１４６、１４９、１６６、１６８、１７０、１７２、１７７、１７８、１７９、１８５、１９０、１９３、２０２、２０６、２０９、２１９、
Ｃ．Ｉ．ピグメントバイオレット１９、２３、
Ｃ．Ｉ．ピグメントオレンジ３６、４３、６４、
Ｃ．Ｉ．ピグメントブルー１５、１５：１、１５：２、１５：３、１５：４、１５：６、１６、１７：１、５６、６０、６３、
Ｃ．Ｉ．ピグメントグリーン３６
から選ばれる少なくとも１種であることが好ましい。
【００８２】
本発明における顔料水分散体中の顔料の添加量は、０．５〜３０質量％が好ましく、１．０〜１５質量％がより好ましい。顔料の添加量が０．５質量％以上であれば、印字濃度が高くなり好ましく、３０質量％以下であれば、インクの粘度増加又は粘度特性に構造粘性が生じにくく、インクジェットヘッドからのインクの吐出安定性に優れるため好ましい。
顔料としては、自己分散型顔料を使用することもできる。使用し得る自己分散型顔料としては、上述のインクジェットインク（Ｐ）中に用い得る自己分散型顔料が挙げられる。
顔料は、単独で又は２種以上を任意の割合で混合して用いることができる。
【００８３】
（その他の成分）
インクジェットインク（Ｑ）は、高分子微粒子を含んでいてもよい。高分子微粒子としては、特開２０１２−７１４８号公報に記載された高分子微粒子を用いることができる。高分子微粒子は、架橋性ポリウレタンおよび／または架橋性ポリウレタン−ポリウレアが好ましく用いられる。
インクジェットインク（Ｑ）は、１，２−アルキレングリコール、グリコールエーテル、又は水溶性有機溶媒を含んでいてもよい。これらについての好ましい形態は、特開２０１２−７１４８号公報に記載された形態である。
インクジェットインク（Ｑ）は、上記した以外のその他の成分を含んでいてもよい。その他の成分としては、たとえば、上記顔料以外の着色剤、架橋剤、有機溶媒、界面活性剤、浸透抑制剤、ｐＨ調整剤、蛍光増白剤、表面張力調整剤、消泡剤、乾燥防止剤、潤滑剤、増粘剤、紫外線吸収剤、退色防止剤、帯電防止剤、マット剤、酸化防止剤、比抵抗調整剤、防錆剤、無機顔料、還元防止剤、防腐剤、防黴剤、及びキレート剤等が挙げられる。
インクジェットインク（Ｑ）が含んでもよい架橋剤としては、前述のインクジェットインク（Ｐ）が含んでもよい架橋剤として記載したものと同様である。
【００８４】
インクジェットインク（Ｑ）は、少なくとも、顔料の水分散体を含むものであり、すなわち、インクジェットインク（Ｑ）は、水を含む液体中に顔料が分散した分散液である。
インクジェットインク（Ｑ）中の顔料の含有量は、０．５〜３０質量％であることが好ましく、１〜１５質量％であることがより好ましい。
インクジェットインク（Ｑ）中の水の含有量は、４０〜９０質量％であることが好ましく、５０〜８０質量％であることがより好ましい。
インクジェットインク（Ｑ）の調製方法は特に限定されないが、たとえば、顔料の水分散体と、必要に応じて水又はその他の成分とを混合することで調製することができる。
【００８５】
インクジェットインク（Ｐ）及びインクジェットインク（Ｑ）の表面張力を、２０ｍＮ／ｍ〜７０ｍＮ／ｍに調整することが好ましく、２５ｍＮ／ｍ〜６０ｍＮ／ｍに調整することがより好ましい。また、インクジェットインク（Ｐ）及びインクジェットインク（Ｑ）の粘度を、４０ｍＰａ・ｓ以下に調整することが好ましく、３０ｍＰａ・ｓ以下に調整することがより好ましく、２０ｍＰａ・ｓ以下に調整することが特に好ましい。粘度はＥ型回転粘度計を用い、２５℃に制御して測定する。
表面張力及び粘度は、種々の添加剤、例えば、粘度調整剤、表面張力調整剤、比抵抗調整剤、皮膜調整剤、紫外線吸収剤、酸化防止剤、退色防止剤、防黴剤、防錆剤、分散剤、及び界面活性剤等を添加することによって、調整することができる。
【００８６】
［インクセット］
本発明のインクセットは、インクジェットインク（Ｐ）及びインクジェットインク（Ｑ）を含む。
本発明のインクセットは、インクジェットインク（Ｐ）を２種以上含んでいても良く、インクジェットインク（Ｑ）を２種以上含んでいても良い。すなわち、本発明のインクセットは、少なくとも１種のインクジェットインク（Ｐ）と、少なくとも１種のインクジェットインク（Ｑ）を含むものであれば良い。
また、本発明のインクセットは、少なくともブラックインクを含むものであることが好ましく、ブラックインクの他に、少なくとももう１色の着色インクを含むことが好ましく、例えば、マゼンタインク、イエローインク及びシアンインクから選ばれる少なくとも１種の着色インクを含むことが好ましい。
より具体的な態様としては下記（１）に示すものが挙げられるが、本発明はこれらに限定されない。
（１）インクジェットインク（Ｐ）が、ブラックインクであり、インクジェットインク（Ｑ）が、マゼンタインク、イエローインク及びシアンインクのいずれか少なくとも１種である。
【００８７】
本発明のインクセットは、インクジェット捺染用であることが好ましい。
【００８８】
［インクジェット捺染方法］
本発明のインクジェット捺染方法は、本発明のインクセットを用い、インクジェット方式で布帛に印捺する工程を有するインクジェット捺染方法であるが、好ましい態様として下記２つの態様がある。
第１態様：本発明のインクセットを用い、インクジェット方式で布帛に直接印捺する工程を有するインクジェット捺染方法。
第２態様：凝集剤を含む水性前処理液を布帛に付与して、前処理された布帛を得る前処理工程、及び、本発明のインクセットを用い、インクジェット方式で前処理された布帛に直接印捺する工程を有するインクジェット捺染方法。
なお、本発明において、インクジェット方式で布帛に「直接印捺する」とは、転写工程が不要であり、インクジェットインクが直接布帛に印捺されること、及び、捺染糊を付与する工程が不要でインクジェットインクが直接布帛に印捺されることの両方を指す。
本発明のインクジェット捺染方法は、廃水及び転写紙などの廃材を出さず、簡便な作業性で、着色布の品質（風合い）、画像鮮明性及び湿摩擦堅牢度に優れるという効果を奏する。
【００８９】
（前処理工程）
上記第２態様における前処理工程は、凝集剤を含む水性前処理液を布帛に付与して、前処理された布帛を得る工程である。水性前処理液を布帛に付与する方法としては、特に限定されるものではないが、コーティング法、パディング法、インクジェット法、スプレー法、スクリーン印刷法などが挙げられる。
水性前処理液に含まれる凝集剤としては、一般式（Ｍ−Ａ）で表される油溶性染料を含む上記着色樹脂粒子を凝集させる作用を有するものであれば、特に限定されないが、有機酸、多価金属塩、及びカチオン性化合物から選ばれる少なくとも１種であることが好ましい。
特に、凝集剤がカチオン性化合物又は多価金属塩であって、着色樹脂粒子中のポリマーがアニオン性基（好ましくは酸基）を有する場合に、上記インクジェット捺染方法にて印画すると、高濃度の着色布を得ることができる。これは、予め前処理されたカチオン性化合物又は多価金属塩が、アニオン性基を有する着色樹脂粒子を含むインクと接触した瞬間に凝集するために、布帛表面に留まるために、結果的に表面に存在する着色樹脂粒子の量が多くなり、染料の高濃度化ができるものと考えられる。凝集剤はカチオン性化合物であることがより好ましい。
【００９０】
≪多価金属塩≫
多価金属塩とは、２価以上の金属イオンとアニオンから構成される化合物である。具体的には、塩化カルシウム、硝酸カルシウム、硫酸カルシウム、酢酸カルシウム、水酸化カルシウム、炭酸カルシウム、塩化マグネシウム、酢酸マグネシウム、硫酸マグネシウム、炭酸マグネシウム、硫酸バリウム、塩化バリウム、硫化亜鉛、炭酸亜鉛、硝酸銅等が挙げられる。
【００９１】
≪カチオン性化合物≫
カチオン性化合物としては、特に限定されず、低分子化合物であっても、高分子化合物であってもよい。
低分子のカチオン性化合物としては、例えば、（２−ヒドロキシエチル）トリメチルアンモニウムクロリド、ベンゾイルコリンクロリド、ベンジルトリエチルアンモニウムクロリド、トリメチルアセトヒドラジドアンモニウムクロリド、１−ブチル−１−メチルピロリジニウムクロリド、３−ヒドロキシ−４−（トリメチルアンモニオ）ブチラート塩酸塩、グリシジルトリメチルアンモニウムクロリド、Ｌ−カルニチン塩酸塩等が挙げられる。
高分子のカチオン性化合物としては、例えば、ポリアリルアミン又はその誘導体、アミン−エピハロヒドリン共重合体、又は他の第４級アンモニウム塩型カチオンポリマーなどの、水に可溶であり、かつ水中で正に荷電するカチオン性高分子が挙げられる。なお、場合によっては水分散性カチオンポリマーを用いることもできる。
【００９２】
凝集剤は、１種単独で使用してもよいし、２種以上併用してもよい。
水性前処理液には、水、及び水性有機溶剤などの他に、例えば、界面活性剤、樹脂などが含まれていてもよい。
【００９３】
本発明のインクジェット捺染方法は、更に、加熱工程を加えることにより、布帛の繊維に対して着色樹脂粒子が融着することで、繊維とより一体化し、風合いを損ねることなく、耐摩擦性などを更に付与できるという利点がある。
【００９４】
（熱処理工程）
本発明のインクジェット捺染方法は、更に、熱処理工程を含むことが好ましい。特に、布帛に印捺した後に、熱処理工程を行うことで、着色樹脂粒子を溶融（もしくは軟化）させ、繊維との密着性を高めることができる（すなわち、熱処理することにより、溶融染着させることができる）。着色布は乾燥後、上記溶融染着させることを目的として熱処理を行うことが好ましく、通常１００〜２５０℃で行うことが好ましく、より好ましくは１００℃〜２００℃であり、特に好ましくは１２０℃〜２００℃である。熱処理時間としては、３０秒〜３分間の熱処理を行うことが好ましい。また、着色樹脂粒子中のポリマーに反応性基を導入し、添加剤として架橋剤を併用した場合は、この熱処理工程において、着色樹脂粒子中のポリマーに導入した反応性基、又は添加剤として併用した架橋剤を用いて、架橋反応させることが耐摩擦性の観点で好ましい。
【００９５】
（後処理）
本発明のインクジェット捺染方法により着色した布帛（着色布）は、風合いの柔軟性及び堅牢性（耐摩擦性）に優れるが、必要に応じて、着色布に後処理剤を全面にパディング処理することで、風合いの柔軟性及び堅牢性（特に耐摩擦性）が、更に向上した着色布を得ることができる。
【００９６】
（布帛）
本発明のインクジェット捺染方法を適用し得る布帛としては、以下のものがある。生地布帛（繊維種）としては、ナイロン、ポリエステル、アクリロニトリル等の合成繊維、アセテート、レーヨン等の半合成繊維、綿、絹、毛等の天然繊維、及びこれらの混合繊維、織物、編み物、不織布等が挙げられる。
布帛としては、前処理した布帛を用いることもできる。前処理液は、コーティング法、パディング法、インクジェット法、スプレー法、スクリーン印刷法などにより、付与できる。前処理液は、色素ポリマーを凝集させる凝集剤を含み、水溶液であることが好ましい。凝集剤としては、例えば、有機酸、多価金属塩、及びカチオン性化合物などが挙げられる。
衣料品としては、Ｔシャツ、トレーナー、ジャージ、パンツ、スウェットスーツ、ワンピース、ブラウスなどが挙げられる。また、寝具、ハンカチ、クッションカバー、カーテンなどにも好適である。
【００９７】
［インクカートリッジ、及びインクジェットプリンタ］
本発明は、本発明のインクセットを有するインクカートリッジ、及び本発明のインクセットを有するインクジェットプリンタにも関する。
【実施例】
【００９８】
（ポリウレタン樹脂Ｕ−１の合成）
温度計および撹はん機を備えた密閉反応槽に、ポリ（カプロラクトン）ジオール（数平均分子量５３０）７．９質量部、２，２−ジメチロールブタン酸（ＤＭＢＡ）５．０質量部、ヘキサメチレンジイソシアネート（ＨＤＩ）１２．３質量部、トリメチロールプロパン０．６７質量部およびテトラヒドロフラン７０．０質量部を仕込み、触媒としてネオスタンＵ−６００（日東化成工業（株）製、商品名）を０．０９質量部加えた。温度６５℃で４時間撹はんした。これにテトラヒドロフランを加えて固形分濃度を３０％質量とした。このようにして、ポリウレタン樹脂Ｕ−１のテトラヒドロフラン溶液を調製した。
【００９９】
（ポリウレタン樹脂Ｕ−２の合成）
温度計および撹はん機を備えた密閉反応槽に、ポリ（カプロラクトン）ジオール（数平均分子量５３０）９．２質量部、２，２−ジメチロールブタン酸（ＤＭＢＡ）５．７質量部、ヘキサメチレンジイソシアネート（ＨＤＩ）１４．３質量部、トリメチロールプロパン０．７７質量部およびテトラヒドロフラン７０．０質量部を仕込み、触媒としてネオスタンＵ−６００（日東化成工業（株）製、商品名）を０．０９質量部加えた。温度６５℃で４時間撹はんした。これにテトラヒドロフランを加えて固形分濃度を３０％質量とした。このようにして、ポリウレタン樹脂Ｕ−２のテトラヒドロフラン溶液を調製した。
【０１００】
＜油溶性染料水分散体（１）の調製＞
Ｃ．Ｉ．Ｓｏｌｖｅｎｔ  Ｂｌａｃｋ  ３（商品名：Ｏｉｌ  Ｂｌａｃｋ  ８６０、オリエント化学工業製）を３０質量％の濃度でテトラヒドロフランに５０℃で加熱溶解させた溶液２１．９質量部、ポリウレタン樹脂Ｕ−１の３０質量％テトラヒドロフラン溶液４．０質量部、トリエチルアミンをポリウレタン樹脂Ｕ−１中のカルボキシル基に対し０．９モル当量、テトラヒドロフラン１３．０質量部を混合した。これに、１質量％ドデシル硫酸ナトリウム水溶液４７．３質量部を混合し、ホモジナイザー（日本精機社製ＥＤ−１）を用いて１６０００回転、１２分間の条件にて乳化させた。得られた乳化物を１ミクロンフィルターを用いてろ過した後、送風撹拌条件化４５℃で４時間攪拌し、有機溶媒を留去した。ＵＣＡＴ  ＳＡ１０２の１０質量％水溶液を２．３質量部加え、さらに固形分濃度２０質量％になるように超純水を添加し、油溶性染料水分散体（１）を得た。油溶性染料水分散体（１）は、油溶性染料とポリマーを含む着色樹脂粒子の水分散体であり、着色樹脂粒子の体積平均粒子径（ＭＶ）は２０７ｎｍであった。
【０１０１】
＜油溶性染料水分散体（２）の調製＞
Ｃ．Ｉ．Ｓｏｌｖｅｎｔ  Ｂｌａｃｋ  ３（商品名：Ｏｉｌ  Ｂｌａｃｋ  ８６０、オリエント化学工業製）を３０質量％の濃度でテトラヒドロフランに５０℃で加熱溶解させた溶液２１．９質量部、ポリウレタン樹脂Ｕ−２の３０質量％テトラヒドロフラン溶液４．０質量部、トリエチルアミンをポリウレタン樹脂Ｕ−２中のカルボキシル基に対し０．９モル当量、テトラヒドロフラン１３．０質量部を混合した。これに、１質量％ドデシル硫酸ナトリウム水溶液４７．３質量部を混合し、ホモジナイザー（日本精機社製ＥＤ−１）を用いて１６０００回転、１２分間の条件にて乳化させた。得られた乳化物を１ミクロンフィルターを用いてろ過した後、送風撹拌条件化４５℃で４時間攪拌し、有機溶媒を留去した。ＵＣＡＴ  ＳＡ１０２の１０質量％水溶液を２．３質量部加え、さらに固形分濃度２０質量％になるように超純水を添加し、油溶性染料水分散体（２）を得た。油溶性染料水分散体（２）は、油溶性染料とポリマーを含む着色樹脂粒子の水分散体であり、着色樹脂粒子の体積平均粒子径（ＭＶ）は２０７ｎｍであった。
【０１０２】
＜インクジェットインク（Ｐｂ１）の調製＞
以下の成分を、室温（２０℃）で混合し、１５分間撹拌したのちに、メンブランフィルター（平均孔径０．８μｍ）でろ過して、インクジェットインク（Ｐｂ１）を調製した。インクジェットインク（Ｐｂ１）はブラックインクである。
油溶性染料水分散体（１）                    ２．５５ｇ
ＣＡＢ−Ｏ−ＪＥＴ２００                    １．２１ｇ
超純水                                      １．２９ｇ
サーフィノール１０４ＧＰ５０                ０．１６ｇ
テトラエチレングリコール                    ２．８０ｇ
【０１０３】
＜インクジェットインク（Ｐｂ２）の調製＞
油溶性染料水分散体（１）の代わりに油溶性染料水分散体（２）を用いた
以外はインクジェットインク（Ｐｂ１）の調製と同じ方法でインクジェットインク（Ｐｂ２）を調製した。
【０１０４】
＜インクジェットインク（Ｐｂ３）の調製＞
ＣＡＢ−Ｏ−ＪＥＴ２００の代わりにＡｑｕａ Ｂｌａｃｋ １６２（東海カーボン社製）を用いた以外は同様にしてインクジェットインク（Ｐｂ３）を調製した。
【０１０５】
＜インクジェットインク（Ｐｂ４）の調製＞
以下の成分を、室温（２０℃）で混合し、１５分間撹拌したのちに、メンブランフィルター（平均孔径０．８μｍ）でろ過して、インクジェットインク（Ｐｂ４）を調製した。インクジェットインク（Ｐｂ４）はブラックインクである。
油溶性染料水分散体（１）                    ３．１７ｇ
ＣＡＢ−Ｏ−ＪＥＴ２００                    ０．１６ｇ
超純水                                      １．０８ｇ
サーフィノール１０４ＧＰ５０                ０．１４ｇ
テトラエチレングリコール                    ２．４５ｇ
【０１０６】
＜インクジェットインク（Ｐｂ５）の調製＞
以下の成分を室温（２０℃）で混合し、１５分間撹拌したのちに、メンブランフィルター（平均孔径０．８μｍ）でろ過して、インクジェットインク（Ｐｂ５）を調製した。インクジェットインク（Ｐｂ５）はブラックインクである。
油溶性染料水分散体（１）                    ２．２７ｇ
超純水                                      ０．８８ｇ
サーフィノール１０４ＧＰ５０                ０．１０ｇ
テトラエチレングリコール                    １．７５ｇ
【０１０７】
〔インクジェットインク（Ｐｂ６）の調製〕
油溶性染料水分散体（Ｐｂ１）中のＣ．Ｉ．Ｓｏｌｖｅｎｔ  Ｂｌａｃｋ  ３に代えてＣ．Ｉ．Ｓｏｌｖｅｎｔ  Ｂｌａｃｋ  ５を用いた以外は、インクジェットインク（Ｐｂ１）の調製と同様にして、インクジェットインク（Ｐｂ６）を調製した。インクジェットインク（Ｐｂ６）はブラックインクである。
【０１０８】
〔インクジェットインク（Ｑｍ）の調製〕
＜顔料水分散体（１）の調製＞
スチレン−アクリル酸共重合体（ジョンクリル６７８、ＢＡＳＦ製、商品名）３ｇ、ジメチルアミノエタノール１．３ｇ、イオン交換水８０．７ｇを７０℃で撹拌し混合した。次いで、Ｃ．Ｉ．ピグメントレッド１１２を１５ｇ、粒径０．５ｍｍのジルコニアビーズを体積率で５０％充填し、サンドグラインダーミルを用いて分散し、顔料の含有量が１５質量％の顔料分散体（１）を得た。
【０１０９】
＜水性バインダーの調製＞
２−ブタノン５０ｇを三ツ口フラスコに入れ、内温を７５℃に加温し、そこへｎ−ブチルメタクリレート８０ｇ、アクリル酸２０ｇ、２−ブタノン５０ｇ、アゾイソブチロニトリル０．５ｇの混合物を３時間かけて滴下した。滴下後、５時間加熱還流し、室温まで冷却し、減圧加熱することで重合物の残渣を得た。ここへイオン交換水３５０ｍＬ、モノマーとして添加したアクリル酸の１．０５倍モルの水酸化ナトリウムを加えて溶解させた。全量が５００ｇとなるようにイオン交換水で希釈し、水性バインダーの２０質量％水溶液を得た。
【０１１０】
＜インクジェットインク（Ｑｍ）の調製＞
上記顔料分散体（１）４６．６ｇ、上記水性バインダーの２０質量％水溶液１５ｇ、ＰＤＸ−７６６４Ａ（ＢＡＳＦ社製、商品名）２．９ｇ、トリエチレングリコールモノブチルエーテル１０ｇ、１，２−ヘキサンジオール５ｇ、ジエチレングリコール１１．２ｇ、オルフィン４６５（日信化学工業製、商品名）０．６ｇを混合し、ここへイオン交換水を加えて全量を１００ｇに調製し、０．８μｍのフィルターでろ過してインクジェットインク（Ｑｍ）を得た。インクジェットインク（Ｑｍ）はマゼンタインクである。インク中の顔料の水分散体の粒径は１０９ｎｍであった。
【０１１１】
〔インクジェットインク（Ｑｃ）の調製〕
顔料分散体（１）中のＣ．Ｉ．ピグメントレッド１１２に代えて、Ｃ．Ｉ．ピグメントブルー１５：４を用いた以外は、インクジェットインク（Ｑｍ）の調製と同様にして、インクジェットインク（Ｑｃ）を調製した。インクジェットインク（Ｑｃ）はシアンインクである。インク中の顔料の水分散体の粒径は１３０ｎｍであった。
【０１１２】
〔インクジェットインク（Ｑｙ）の調製〕
顔料分散体（１）中のＣ．Ｉ．ピグメントレッド１１２に代えて、Ｃ．Ｉ．ピグメントイエロー１８０を用いた以外は、インクジェットインク（Ｑｍ）の調製と同様にして、インクジェットインク（Ｑｙ）を調製した。インクジェットインク（Ｑｙ）はイエローインクである。インク中の顔料の水分散体の粒径は１１７ｎｍであった。
【０１１３】
〔インクジェットインク（Ｑｂ）の調製〕
顔料分散体（１）中のＣ．Ｉ．ピグメントレッド１１２に代えて、カーボンブラックを用いた以外は、インクジェットインク（Ｑｍ）の調製と同様にして、インクジェットインク（Ｑｂ）を調製した。インクジェットインク（Ｑｂ）はブラックインクである。インク中の顔料の水分散体の粒径は９９ｎｍであった。
【０１１４】
＜インクジェットインク（Ｐｂ７）の調製＞
以下の成分を、室温（２０℃）で混合し、１５分間撹拌したのちに、メンブランフィルター（平均孔径０．８μｍ）でろ過して、インクジェットインク（Ｐｂ７）を調製した。インクジェットインク（Ｐｂ７）はブラックインクである。
油溶性染料水分散体（１）                    ３．１７ｇ
カーボンブラック                            ０．４５ｇ
超純水                                      ０．７８ｇ
サーフィノール１０４ＧＰ５０                ０．１４ｇ
テトラエチレングリコール                    ２．４５ｇ
【０１１５】
〔インクジェットインク（Ｒｍ）の調製〕
（染料水分散体１の調製）
染料であるＣ．Ｉ．Ｄｉｓｐｅｒｓｅ  Ｒｅｄ  ６０（１０質量部）、デモールＮＬ（花王株式会社製）（６質量部）、水（８４質量部）、及び直径０．１ｍｍのジルコニアビーズを混合し、遊星型微粒子粉砕機（フリッチュ社製Ｐｕｌｖｅｒｌｓｅｔｔｅ７）を用いて、回転数４００ｒｐｍ（ｒｅｖｏｌｕｔｉｏｎ  ｐｅｒ  ｍｉｎｕｔｅ）で、１０時間分散させて分散液を得た。得られた分散液からろ布を用いてジルコニアビーズを取り除き、非水溶性染料水分散体１を得た。染料水分散体１の平均粒子径は９０ｎｍであった。
なお、デモールＮＬは分散剤である。
【０１１６】
上記で得られた染料水分散体１（３０質量部）、グリセリン（１０質量部）、プロピレングリコール（２０質量部）、ＢＹＫ−３４８（ビックケミー・ジャパン社製）（０．４質量部）、ポリエステル樹脂バイロナールＭＤ−１４８０（「ＭＤ１４８０」とも記載する）（東洋紡株式会社製, 固形分３０質量％（固形分以外は水）、体積平均粒子径（Ｍｖ）：１１０ｎｍ）（３０質量部）、及び水（９．６質量部）を混合し、メンブレンフィルター（孔径：０．８μｍ）でろ過し、インクジェットインク（Ｒｍ）を調製した。
なお、グリセリン及びプロピレングリコールは水性有機溶剤であり、ＢＹＫ−３４８は界面活性剤である。
インクジェットインク（Ｒｍ）はマゼンタインクである。
【０１１７】
〔インクジェットインク（Ｒｃ）の調製〕
染料として、Ｃ．Ｉ．Ｄｉｓｐｅｒｓｅ  Ｒｅｄ  ６０に代えて、Ｃ．Ｉ．Ｄｉｓｐｅｒｓｅ  Ｂｌｕｅ  ３５９を用いた以外は、インクジェットインク（Ｒｍ）の作成と同様にして、インクジェットインク（Ｒｃ）を作成した。平均粒子径は１１５ｎｍであった。インクジェットインク（Ｒｃ）はシアンインクである。
【０１１８】
〔インクジェットインク（Ｒｙ）の調製〕
染料として、Ｃ．Ｉ．Ｄｉｓｐｅｒｓｅ  Ｂｌｕｅ  ３５９に代えて、Ｃ．Ｉ．Ｄｉｓｐｅｒｓｅ  Ｙｅｌｌｏｗ  ５４を用いた以外は、インクジェットインク（Ｒｃ）の作成と同様にして、インクジェットインク（Ｒｙ）を作成した。平均粒子径は１０３ｎｍであった。インクジェットインク（Ｒｙ）はイエローインクである。
【０１１９】
〔インクジェット捺染用インクセットの作成〕
下記表１に示すインクジェットインクの組み合わせで、インクジェット捺染用インクセット１〜９を作成した。
【０１２０】
【表１】
2020002221.tif 000004
【０１２１】
（凝集剤を含む水性前処理液Ａ（１）の調製）
以下の成分を混合し、攪拌することにより、水性前処理液Ａ（１）を調製した。カチオマスターＰＤ−７は凝集剤としてカチオン性化合物を含む。
カチオマスターＰＤ−７（四日市合成製、固形分５０質量％）  
５０ｇ
ＢＹＫ３４８（ビックケミー・ジャパン製）          ５ｇ
グリセリン                                    １００ｇ
水                                            ８４５ｇ
【０１２２】
（前処理工程）
ポリエステル布帛（ポリエステルトロピカル（帝人株式会社製）、株式会社色染社製、商品コードＡ０２−０１０１９）に、上記調製した水性前処理液Ａ（１）を、パディング法により付与し、絞り率７０％で絞って２４時間乾燥させた。なお、絞り率（％）は、水性処理液を含んだ布帛を絞った後の、布帛に対する水性処理液の残存量（質量比率）を表す。
【０１２３】
＜実施例１＞
（インクジェット捺染工程）
インクジェット捺染用インクセット１を、インクカートリッジに装填し、インクジェットプリンタ（セイコーエプソン株式会社製カラリオＰＸ−０４５Ａ、商品名）を用いて、上記前処理済のポリエステル布帛に画像を印捺し、室温で１２時間乾燥させた。乾燥後、ヒートプレス（アサヒ繊維機械株式会社製、商品名：卓上自動平プレス機ＡＦ−５４ＴＥＮ型）を用いて、温度２００℃、圧力０．２０Ｎ／ｃｍ２、時間６０秒間、熱処理を行い、着色布を得た。
【０１２４】
＜実施例２〜６＞
インクジェット捺染用インクセット１に代えて、インクジェット捺染用インクセット２〜６をそれぞれ用いた以外は、実施例１と同様にインクジェット捺染を行い、着色布を得た。
【０１２５】
＜比較例１〜３＞
インクジェット捺染用インクセット１に代えて、インクジェット捺染用インクセット７〜９をそれぞれ用いた以外は、実施例１と同様にインクジェット捺染を行い、着色布を得た。
【０１２６】
〔評価〕
（反射濃度）
各実施例及び比較例で得られた着色布について、分光濃度計（Ｘ−ｒｉｔｅ社製、「Ｘ−ｒｉｔｅ９３８」）を使用し、濃度フィルタ（ＩＳＯステータスＡ）、濃度白色基準（絶対白色基準）、偏光フィルタなし、視野角２°の条件で、ＣＭＹＢ濃度測定を行い、Ｂ（Ｂｌａｃｋ）の反射濃度を測色した。ＯＤ（Ｏｐｔｉｃａｌ  Ｄｅｎｓｉｔｙ）値は、以下の基準で評価した。
Ａ：ＯＤ値  １．７以上
Ｂ：ＯＤ値  １．６以上１．７未満
Ｃ：ＯＤ値  １．６未満
【０１２７】
（画像鮮明性）
作成したインクジェット捺染用インクセットを用いて、コットン布帛（綿ブロードシル付、色染社製、商品コードＡ０２−０１００２）に図１に示した評価用の画像パターンを印画し、目視による官能評価を行った。１０人中８人以上が、マゼンタ色、イエロー色、及びシアン色のカラー部分が引き締まって見え、画像が鮮明であると答えた場合をＡ、５〜８人が鮮明と答えた場合をＢ、５人未満が鮮明と答えた場合をＣとした。
評価用の画像パターンの作成方法を以下に示す。
作成したインクジェット捺染用インクセットをインクカートリッジに装填し、インクジェットプリンタ（セイコーエプソン（株）製カラリオＰＸ−０４５Ａ、商品名）を用いて、上記前処理済のポリエステル布帛に図１に示した画像パターンを印捺し、２０℃で１２時間乾燥させた。乾燥後、ヒートプレス（アサヒ繊維機械株式会社製、商品名：卓上自動平プレス機ＡＦ−５４ＴＥＮ型）を用いて、温度２００℃、圧力０．２０Ｎ／ｃｍ２、時間６０秒間、熱処理を行うことで、画像パターンを有する着色布を得た。
なお、図１において、Ｂはブラックインクを用いて黒色で印画した部分を示し、Ｍはマゼンタインクを用いてマゼンタ色で印画した部分を示し、Ｙはイエローインクを用いてイエロー色で印画した部分を示し、Ｃはシアンインクを用いてシアン色で印画した部分を示す。黒色の部分の大きさは５０ｍｍ×５０ｍｍであり、マゼンタ色、イエロー色、及びシアン色のカラー部分の大きさはそれぞれ５ｍｍ×５ｍｍである。また、マゼンタ色の部分とイエロー色の部分の間隔は３ｍｍであり、イエロー色の部分とシアン色の部分の間隔は３ｍｍである。
【０１２８】
【表２】
2020002221.tif 000005
【０１２９】
上記表２より明らかなように、本発明のインクセットを用いた場合においては、反射濃度及び画像鮮明性のいずれにも優れた着色布が得られた。
【符号の説明】
【０１３０】
１  黒色について、他の色を引き締める効果を評価するための画像パターン
Ｂ  黒色で印画した部分
Ｃ  シアン色で印画した部分
Ｙ  イエロー色で印画した部分
Ｍ  マゼンタ色で印画した部分
【図１】
2020002221.tif 000008